(57)【特許請求の範囲】
【請求項１】
ケーシングの内部に少なくとも一対の電極と、陽イオン交換面、陰イオン交換面を有する水分解イオン交換膜とを備え、前記電極の陽極側に前記陰イオン交換面が対向するように前記電極間に前記水分解イオン交換膜は配設され、前記水分解イオン交換膜は、陽イオン交換層が陰イオン交換層より膜の厚みが厚い再生式軟水化装置において、前記水分解イオン交換膜の前記陽イオン交換層を、少なくとも陽イオン交換樹脂粒子と熱可塑性樹脂粒子とを、前記熱可塑性樹脂粒子の融点温度で焼結して形成することを特徴とする再生式軟水化装置の水分解イオン交換膜の製造方法。
【請求項２】
前記水分解イオン交換膜は、前記陽イオン交換層と前記陰イオン交換層とを加熱しながら加圧して、膜層表面同士を張り合わせて作成することを特徴とする前記請求項１に記載の再生式軟水化装置の水分解イオン交換膜の製造方法。
【請求項３】
前記陰イオン交換層は、少なくとも陰イオン交換樹脂粒子と接着剤を混合した分散液にして、前記陽イオン交換層に薄膜状に塗りつけて接着し形成することを特徴とする前記請求項１に記載の再生式軟水化装置の水分解イオン交換膜の製造方法。
【発明の詳細な説明】
【技術分野】
【０００１】
本発明は、軟水処理された水を使用者に提供すること、あるいは機器の配管内のスケール生成を防止する技術に関するものである。
【背景技術】
【０００２】
従来、薬剤を使用せずに電気再生による軟水化技術として、水分解イオン交換膜を用いた脱イオン技術がある。（特許文献１参照）
図６は、従来の水分解イオン交換膜を用いた脱イオン装置の構成図を示すものである。
【０００３】
図６において、脱イオン装置２８は、ハウジング２９内に水分解膜１００が前記ハウジング２９内の電極４０と４５の間におかれる。それぞれの水分解膜１００は、隣り合い接触している陽イオン交換面１０５及び陰イオン交換面１１０の組合せを少なくとも１つ含む。前記水分解膜１００は、膜の陽イオン交換面が第１の電極４０に対面し、膜の陰イオン交換面が第２の電極４５に対面するように、ハウジング２９内に配置されている。
【０００４】
ここで、水分解膜１００は、同質あるいは異質イオン交換膜が得られる方法によって作製されている。
【０００５】
同質膜作成の代表的方法は、ガラス板の間に混合モノマーを流し込み、モノマーまたは溶剤の蒸発に注意しながら加熱硬化することである。そして、イオン交換樹脂と同様に官能基を修飾している。水分解膜は、硬化層の上に第２の混合モノマーを流し込み続いて２つの層の官能基修飾を段階的に行うことにより作成することができる。
【０００６】
また、異質水分解イオン交換膜は、イオン交換樹脂とポリエチレン等の熱可塑性ポリマーの溶融混合により作製される方法である。例えば練りロール機あるいは混練押出機を用いる方法が採用されている。それぞれのイオン交換材の薄いシートが、例えば圧縮成形または押出成形により形成され、水分解膜が２枚ないしそれ以上の層から同じ方法により形成されている。
【０００７】
上記のような脱イオン装置２８について、以下その動作を説明する。
【０００８】
脱イオン工程において、陽イオン交換面１０５に面している第１の電極４０が陽極として、陰イオン交換面１１０に面している第２の電極４５が陰極として荷電される。
【０００９】
そして、入口３０から導入された原水中の陽イオンであるカルシウムイオン等が陰極である電極４５に向かって移動し水分解膜１００の陽イオン交換面１０５に吸着して、陽イオン交換面１０５内でイオン交換して除去される。一方、原水中の陰イオンである塩素イオン等が陽極である電極４０に向かって移動し水分解膜１００の陰イオン交換面１１０に吸着して、陰イオン交換面１１０内でイオン交換して除去される。こうして、脱イオンされた処理水が出口３５から流出する。
【００１０】
脱イオンにより水分解膜１００が飽和状態に近づくと、初期状態に戻す為に再生工程が行われる。
【００１１】
再生工程において、ハウジング２９内には脱イオン工程と同じように、原水が入口３０から導入され、第１の電極４０と第２の電極４５は極性が逆転され、電極４０が陰極、電極４５が陽極となる。そして、水分解膜１００の陽イオン交換面１０５と陰イオン交換面
１１０の界面で水解離により水素イオンと水酸化物イオンが生成する。生成した水素イオンは陰極である電極４０に向かって移動し陽イオン交換面１０５内でカルシウムイオンとイオン交換される。一方、水酸化物イオンは陽極である電極４５に向かって移動し陰イオン交換面内１１０内の塩素イオンとイオン交換される。こうして、電極間に逆電圧を印加して水分解膜１００の界面における水解離によって水分解膜１００は再生され、再生時に生成した塩化カルシウムは出口３５から排出される。
【００１２】
このように、薬剤を使わずに電気により軟水化処理及び再生を行う脱イオン装置が従来提案されている。
【先行技術文献】
【特許文献】
【００１３】
【特許文献１】特許第４０４４１４８号公報
【発明の概要】
【発明が解決しようとする課題】
【００１４】
特許文献１に示した前記従来の構成では、水分解膜１００はイオン交換樹脂と熱可塑性ポリマーを溶融混合して混錬押し出し成型されるか、あるいはガラス板の間に混合モノマーを流し込み、モノマーを加熱硬化した後官能基を修飾して作製されていることから、膜内部は比較的緻密な構造である。この為、再生時の電圧印加による水分解膜界面での水解離が起き易いので水分解膜の再生は効率良く行われる。しかし、脱イオン工程においては、膜内部が緻密な構造である為、原水中のイオン成分が膜内部に拡散し難いので、脱イオン処理の効率が低い。この為、電圧印加により膜内部へ積極的にイオン成分を拡散して処理効率を維持しており再生工程以外に脱イオン処理時も電力消費を伴うという課題や、電圧印加により処理水には水の電気分解により電極４０、４５から生成する水素あるいは酸素が混入し、脱イオン装置の下流側に設置される機器内にガスが蓄積してしまうので機器の安全性に問題が生じるという課題もあった。
【課題を解決するための手段】
【００１５】
前記課題を解決するためには、脱イオン処理工程いわゆる軟水化工程において電圧を印加して膜の内部にイオン成分を誘引しなくてもよい構成にし、効率よく大量のイオン成分を吸着する必要がある。
【００１６】
そのため本発明の再生式軟水装置では、ケーシングの内部に少なくとも一対の電極と、
陽イオン交換面、陰イオン交換面を有する水分解イオン交換膜とを備え、前記電極の陽極側に前記陰イオン交換面が対向するように前記電極間に前記水分解イオン交換膜は配設され、前記水分解イオン交換膜は、陽イオン交換層が陰イオン交換層より膜の厚みが厚い再生式軟水化装置において、前記水分解イオン交換膜の前記陽イオン交換層を、少なくとも陽イオン交換樹脂粒子と熱可塑性樹脂粒子とを、前記熱可塑性樹脂粒子の融点温度で焼結して形成することを特徴とするものである。
【００１７】
これによって、単位体積あたりにおけるようイオン交換樹脂を含む陽イオン交換層の体積が増え、これにより陽イオン交換容量が増える。そのため、現水中の硬度成分であるカルシウムイオンやマグネシウムイオンが効率よく吸着できるようになり、イオン成分をイオン交換によって吸着できるため、脱イオン処理工程で電圧を印加する必要がなくなり、装置の下流側に設置される機器内にガスが蓄積してしまうことを防ぐことができる。また、陽イオン交換層が多孔質となることにより、陽イオン交換層内部まで硬度成分を含む処理水が浸透しやすくなるため、硬度成分との接触効率が向上し、軟水処理能力が向上した軟水化装置を提供できる。
【発明の効果】
【００１８】
薬剤を使わずにメンテナンスフリーで軟水化することができ、かつ電気分解によって生成したガスがシステム内に滞留することを防止し安全性を向上することができる電気再生式軟水化装置を提供することができる。
【図面の簡単な説明】
【００１９】
【図１】本発明の実施の形態１における水分解イオン交換膜の概略図
【図２】本発明の実施の形態１における軟水化装置の概略図
【図３】本発明の実施例１における通水評価容器の概略図
【図４】本発明の実施例１および比較例１の水分解イオン交換膜の処理硬度および吸着容量の差を示すグラフ
【図５】本発明の実施例１における再生評価装置の概略図
【図６】従来の軟水化装置の概略図
【発明を実施するための形態】
【００２０】
本発明の第１の発明は、ケーシングの内部に少なくとも一対の電極と、陽イオン交換面、陰イオン交換面を有する水分解イオン交換膜とを備え、前記電極の陽極側に前記陰イオン交換面が対向するように前記電極間に前記水分解イオン交換膜は配設され、前記水分解イオン交換膜は、陽イオン交換層が陰イオン交換層より膜の厚みが厚い再生式軟水化装置である。そして前記水分解イオン交換膜は、陽イオン交換層が陰イオン交換層より膜の厚みが厚いことにより、体積あたりの陽イオン交換層の体積を増やし、それによって陽イオン交換容量を相対的に増加させ、よって、従来よりも処理水中の硬度成分であるカルシウムイオンやマグネシウムイオンの吸着容量および接触効率が向上することで、軟水処理能力が向上した軟水化装置である。単位体積あたりの吸着容量および硬度成分との接触効率が向上することにより、電圧を印加することによって陽イオン交換樹脂層内に硬度成分イオンを誘引する必要がなくなり、軟水処理中に電気分解が起きないため得られる軟水にガスが混入しない軟水を得ることができ、装置下流へのガス溜りなどの危険を回避でき安全性を向上させることができる。
【００２１】
また、前記再生式軟水化装置において、前記水分解イオン交換膜の前記陽イオン交換層を、少なくとも陽イオン交換樹脂粒子と熱可塑性樹脂粒子とを、前記熱可塑性樹脂粒子の融点温度で焼結して形成することを特徴とするものであり、陽イオン交換樹脂粒子と熱可塑性樹脂粒子とを均一に混合し、かつ膜状に成形し、これを熱可塑性樹脂粒子の融点温度まで加熱し、その後冷却することで熱可塑性樹脂の粒子形状を保ちながら熱可塑性粒子同士、また、熱可塑性樹脂と陽イオン交換樹脂粒子とが接着して一定の空間を保ちながら膜状に保形される。これにより、一定の通水性を有した多孔質上の陽イオン交換膜を作成することができ、これを陰イオン交換膜と張り合わせることによって前記の陽イオン交換層と陰イオン交換層からなる水分解イオン交換膜を成形する。陽イオン交換層が多孔質となることにより、陽イオン交換層内部まで硬度成分を含む処理水が浸透しやすくなるため、硬度成分との接触効率が向上し、軟水処理能力が向上した軟水化装置を提供できる。さらに単位体積あたりの吸着容量および硬度成分との接触効率が向上することにより、電圧を印加することによって陽イオン交換樹脂層内に硬度成分イオンを誘引する必要がなくなり、軟水処理中に電気分解が起きないため得られる軟水にガスが混入しない軟水を得ることができ、装置下流へのガス溜りなどの危険を回避でき安全性を向上させることができる。
【００２２】
本発明の第２の発明は、前記水分解イオン交換膜は、前記陽イオン交換層と前記陰イオン交換層とを加熱しながら加圧して、膜層表面同士を張り合わせて作成するものである。たとえば、前記陰イオン交換層は熱可塑性樹脂粒子と陰イオン交換樹脂粒子とで作成され、このとき前記多孔質陽イオン交換膜で使用した粒子径よりも細かい粒子を使用することで陰イオン交換層を陽イオン交換層より薄い膜として作成する。そして少なくとも陰イオン交換層もしくは陽イオン交換層の熱可塑性樹脂が溶融する温度で加熱しながら陰イオン交換層と陽イオン交換層を加熱して張り合わせる。接着する際に、加熱し、接着性能ある熱可塑性樹脂粒子を溶融することによって接着力が向上し、陽イオン交換層と陰イオン交換層を強固に張り合わせることができ、電気再生を行う際に、陽イオン交換層と陰イオン交換層の界面において水が乖離しやすく、再生効率が向上する。また、強固に接着することにより耐久性も向上する。また、陰イオン交換樹脂の薄膜を陽イオン交換樹脂の多孔膜に貼り付けることにより、体積あたりの陽イオン交換層の体積を増やし、それによって陽イオン交換容量を相対的に増加させ、よって、従来よりも処理水中の硬度成分であるカルシウムイオンやマグネシウムイオンの吸着容量および接触効率が向上することで、軟水処理能力が向上した軟水化装置である。単位体積あたりの吸着容量および硬度成分との接触効率が向上することにより、電圧を印加することによって陽イオン交換樹脂層内に硬度成分イオンを誘引する必要がなくなり、軟水処理中に電気分解が起きないため得られる軟水にガスが混入しない軟水を得ることができ、装置下流へのガス溜りなどの危険を回避でき安全性を向上させることができる。
【００２３】
再生工程では前記水分解イオン交換膜からカルシウムイオン、マグネシウムイオンなどの硬度成分が脱離する。そのメカニズムを説明する。
【００２４】
前記電極の陽極側に陰イオン交換面が対向するように前記電極間に前記水分解イオン交換膜ケーシング内の陽極と陰極に電圧を印加し、これによって作られる電位差が与えられると、水分解イオン交換膜の陽イオン交換層と陰イオン交換層の界面では水が乖離し陰極側の面、すなわち陽イオン交換層側に水素イオンが生成され、陽極側の面、すなわち陰イオン交換層側に水酸化物イオンが生成される。
【００２５】
陽イオン交換層内に吸着したカルシウムイオン、マグネシウムイオンが、生成された水素イオンとイオン交換することで脱離し、陽イオン交換層内の陽イオン交換樹脂は再生されるものである。
【００２６】
本発明の第３の発明は、前記陰イオン交換層は、少なくとも陰イオン交換樹脂粒子と接着剤を混合した分散液にして、前記陽イオン交換層に薄膜状に塗りつけて接着し形成することを特徴とするものであり、陽イオン交換層より薄い膜として陰イオン交換層を陽イオン交換層上に作成することにより体積あたりの陽イオン交換層の体積を増やし、それによって陽イオン交換容量を相対的に増加させ、よって、従来よりも処理水中の硬度成分であるカルシウムイオンやマグネシウムイオンの吸着容量および接触効率が向上することで、軟水処理能力が向上した軟水化装置である。単位体積あたりの吸着容量および硬度成分との接触効率が向上することにより、電圧を印加することによって陽イオン交換樹脂層内に硬度成分イオンを誘引する必要がなくなり、軟水処理中に電気分解が起きないため得られる軟水にガスが混入しない軟水を得ることができ、装置下流へのガス溜りなどの危険を回避でき安全性を向上させることができる。
【００２７】
また、塗工法により安価で簡便に薄膜を陽イオン交換層上に作成することができ、かつ熱可塑性樹脂を混合した陰イオン交換膜より陰イオン交換樹脂粒子の配合量を増やして接着することも可能である。
【００２８】
以下、本発明の実施の形態について図面を参照しながら説明する。なお、この実施の形態によって本発明が限定されるものではない。
【００２９】
（実施の形態１）
図１に本発明における水分解イオン交換膜１の構成の概略図を示す。
【００３０】
まず多孔質陽イオン交換膜２について説明する。
【００３１】
多孔質陽イオン交換膜２は陽イオン交換樹脂粒子３と熱可塑性樹脂粒子４の混合体を、熱可塑性樹脂粒子４の融点近傍で加熱し、熱可塑性樹脂粒子４を焼結することで、陽イオン交換樹脂粒子３を熱可塑性樹脂粒子４マトリックス中に固定化している焼結多孔体膜で
ある。
【００３２】
熱可塑性樹脂としてはポリオレフィン樹脂、たとえばポリエチレン、ポリプロピレン、エチレン−プロピレン共重合体、エチレン−酢酸ビニル共重合体、エチレン−アクリル酸共重合体などが使用可能である。陽イオン交換樹脂としては交換基−ＳＯ３Ｈを有する強酸性陽イオン交換樹脂が好適であるが、交換基−ＲＣＯＯＨを有する弱酸性陽イオン交換樹脂を用いることもできる。
【００３３】
また、多孔質陽イオン交換膜２を構成するよう陽イオン交換樹脂粒子３の平均粒子径は５０〜３００μｍ用いられ、さらには５０〜１５０μｍが望ましい。１５０μｍ以上では粒子径が大きく、表面積が小さくなるため、吸着能力が落ち、かつ水の吸着による膨潤のため、熱可塑性樹脂との結着時に膨潤で脱落する恐れがある。一方で５０μｍ以下では、小さい粒子が凝集し空間が得られにくいため通水時の圧力損失になりやすいためである。
【００３４】
また、多孔質陽イオン交換膜２を構成する熱可塑性樹脂粒子４の粒子径は５０〜３００μｍが用いられる。水分解イオン交換膜１を水処理装置として、たとえばカルシウムイオンやマグネシウムイオンなどの硬度成分の除去を行う場合は、粒子径が小さいほうが硬度成分の吸着速度が大きくなり、硬度除去効果が良くなる。一方で圧損は大きくなるので最適な粒子径の選択が必要である。
【００３５】
さらに、多孔質陽イオン交換膜２における陽イオン交換樹脂粒子３の含有量は多孔質陽イオン交換膜２の総重量に対し１０〜６０ｗｔ％、望ましくは３０〜５０ｗｔ％が好ましい。６０％以上の場合はイオン交換樹脂粒子に対して、固定化するための熱可塑性樹脂粒子４が少なくなるので、イオン交換樹脂粒子の固定化がむずかしくなり、１０％以下ではイオン交換容量が小さくなるため、目的とするイオン交換性能を得るために、膜の容積を大きくする必要が生じる。３０〜５０ｗｔ％によって、水分解イオン交換膜１の吸着速度やイオン交換容量を維持するとともに熱可塑性樹脂粒子４による陽イオン交換樹脂粒子３の固定を確実にして、長期間安定して使用できる多孔質陽イオン交換膜２を得ることができる。
【００３６】
また、得られる多孔質陽イオン交換膜２の厚みは０．５ｍｍ〜２ｍｍが望ましい。０．５ｍｍ以下では熱可塑性樹脂で保持できる、粉落ちをしないための陽イオン交換樹脂粒子の大きさは１００μｍ以下である必要があるが、粒子径が細かくなることによって膜の通水性能および圧力損失が上がり、膜内部への硬度成分の拡散が望みにくくなる。一方で厚みが２ｍｍ以上ある場合は、水分解イオン交換膜の再生時に界面で発生する水素イオンが拡散して、再生に十分な濃度の水素イオンが得られない。そのため陽イオン交換膜の厚みは０．５ｍｍ〜２ｍｍが望ましい。
【００３７】
次に、陰イオン交換膜５について説明する。
【００３８】
陰イオン交換膜５は、前記陽イオン交換樹脂粒子３より平均粒子径の小さい陰イオン交換樹脂粒子６と、前記熱可塑性樹脂粒子４より平均粒子径の小さいフィルム用熱可塑性樹脂粒子７とを混合して分散させ離型シート上に塗布し、乾燥後、フィルム用熱可塑性樹脂粒子７の融点温度でフィルム用熱可塑性樹脂粒子７を溶融し、陰イオン交換樹脂粒子６と接着し、シート状に加工する。その後、離型シートをはがし、陰イオン交換膜５を得る。なお、陰イオン交換樹脂粒子６の平均粒子径は、１０μｍ〜１００μｍが望ましい。１０μｍ以下では粒子径が細かく、フィルム用熱可塑性樹脂粒子７で十分に保持できず脱落してしまう。一方で１００μｍ以上では、前記多孔質陽イオン交換層の厚みに対し、十分な薄さを実現するために、フィルム用熱可塑性樹脂粒子７の充填量を増やす必要があり、後述するように、陽イオン交換樹脂粒子３と陰イオン交換樹脂粒子６の接触する点が必要で
あるが、フィルム用熱可塑性樹脂粒子７の配合量が増えることで、接触する点が減り、再生性能が低下するため望ましくない。
【００３９】
なお、陰イオン交換樹脂粒子６とフィルム用熱可塑性樹脂粒子７とは平均粒子径の差で２０μｍ以内の大きさで、より近いほうが膜を成形しかつ陰イオン交換樹脂粒子６が粉落ちせず配合比率を増やすことができるため望ましい。なお、陰イオン交換樹脂粒子６の配合比率が増えることで、後述の水分解イオン交換膜１に加工した際、陽イオン交換樹脂粒子３と陰イオン交換樹脂粒子６の接触する点が増え、電圧を印加した際に水を乖離し、水素イオンおよび水酸化物イオンを生成する量が増える。よって陰イオン交換樹脂粒子６の配合量および陽イオン交換樹脂粒子３の配合量が多いほうが望ましい。
【００４０】
陰イオン交換樹脂としては交換基−ＮＲ３ＯＨ有する強塩基性イオン交換樹脂が好適であるが、−ＮＲ２を有する弱塩基性イオン交換樹脂を用いることもできる。
【００４１】
前記陽イオン交換膜２および前記陰イオン交換膜５を重ね合わせ、上下を熱可塑性樹脂
粒子４もしくはフィルム用熱可塑性樹脂粒子７の融点のどちらか低い温度以上まで加熱したプレス機にいれ、熱可塑性樹脂粒子４もしくはフィルム用熱可塑性樹脂粒子７が溶融するまで熱しながらプレス加工し、前記陽イオン交換膜２と前記陰イオン交換膜５を接着する。このときプレス機と重ねた陽イオン交換膜２と陰イオン交換膜５との間にフッ素樹脂シートなどの離型シートを挟み、溶融した熱可塑性樹脂が接着しないようにするのが望ましい。
【００４２】
なお、陰イオン交換膜５が通水性を有しないもしくは、通水性を有していても通水の圧力損失が大きい場合においては、物理的に陰イオン交換膜５の層に機械的に穴を開けて通水性を有させてもよい。通水性を有することによって、水分解イオン交換膜１に対し略鉛直に処理水を通水することで、吸着効率を向上させることが可能である。
【００４３】
図２に本発明の軟水化装置８の概略図を示す。一対の電極を備えたケーシング９内に、多孔質陽イオン交換膜２層が陰極１０と平行に向き合って位置するように、前記水分解イオン交換膜１を積層して配置する。陰イオン交換膜５は陽極１１と平行に向き合うことになる。また、前記ケーシング９は、処理水入口１２、処理水出口１３備え、処理水を流すことができる。処理水を流すと、処理水はケーシング内の水分解イオン交換膜１内の陽イオン交換膜２層中の陽イオン交換樹脂粒子３と接触し、陽イオン交換樹脂粒子３はイオン交換によって処理水中の硬度成分イオン、たとえばカルシウムイオンやマグネシウムイオンなどを吸着する。その結果、処理水は軟水となり処理水出口１３より供給される。
【００４４】
一方、再生工程では、水分解イオン交換膜１内の陽イオン交換膜２層中の陽イオン交換樹脂粒子３に吸着した硬度成分イオンを脱離して、濃縮排水する。そのメカニズムはケーシング９内の陽極１１と陰極１０に電圧を印加し、これによって作られる電位差が与えられると、水分解多孔質イオン交換膜１の陽イオン交換樹脂粒子３と陰イオン交換樹脂粒子６の界面では水が乖離し陰極側の面、すなわち多孔質陽イオン交換膜２側に水素イオンが生成され、陽極側の面、すなわち陰イオン交換膜５側に水酸化物イオンが生成される。
【００４５】
多孔質陽イオン交換膜２層内に吸着したカルシウムイオン、マグネシウムイオンが、生成された水素イオンとイオン交換することで脱離し、多孔質陽イオン交換膜２内の陽イオン交換樹脂粒子３は再生される。
【００４６】
なお、厚みの比率として陽イオン交換膜２層は陰イオン交換膜５層の２倍以上、望ましくは３倍以上が望ましい。通常水の硬度は１２０以上１８０未満を硬水と呼び、硬度６０以下を軟水と呼べる。そのため、図２のように、膜に対して平行に通水する構成の場合、陰イオン交換層を通水する処理水と陽イオン交換層を通水する処理水に分かれるが、硬水
を軟水とするために全体の２／３以上の硬度成分を最低限除去することが必要になる。そのためには全体体積の少なくとも２／３以上が多孔質陽イオン交換膜２層である必要があるため、多孔質陽イオン交換膜２層は陰イオン交換膜５層の２倍以上、さらに膜外での処理水の通過や吸着速度が遅い場合には高度成分野除去が不十分であるため３倍以上の厚みが望ましい。
【００４７】
（実施の形態２）
実施の形態１では、水分解イオン交換膜１の作成のため、前記多孔質陽イオン交換膜２に陰イオン交換膜５を熱とプレスにより熱可塑性樹脂を溶融して接着させた。
【００４８】
一方で、第２の実施の形態では前記多孔質陽イオン交換膜２に対し、陰イオン交換膜を塗工法により接着するものである。
【００４９】
陰イオン交換樹脂粒子と接着剤を混合し、水もしくは有機溶媒に分散させ前記多孔質陽イオン交換膜に塗布する。
【００５０】
接着剤としてはエマルジョン系の接着剤がよく、これにより接着剤の粒子が陰イオン交換樹脂同士を接着しながら粒子間での空間を構成することができ、陰イオン交換樹脂内での通水性を確保することができるものである。
【００５１】
塗工法として、ローラー塗工やダイコートなどが望ましい。
【実施例】
【００５２】
（実施例１）
粉砕した陽イオン交換樹脂とポリエチレン粒子とを混合し、ポリエチレン粒子の融点まで加熱し、その後冷却して厚みが１．２ｍｍの板状の多孔質陽イオン交換膜１４を得る。
【００５３】
粉砕した陰イオン交換樹脂とポリエチレン粒子とを混合した後にシート化し、ポリエチレンの融点まで加熱し、その後冷却し、厚みが２００μｍのシート状の陰イオン交換膜１５を得る。
【００５４】
前記多孔質陽イオン交換膜１４と前記陰イオン交換膜１５をポリエチレンの軟化温度で加熱プレスして張り合わせ、水分解イオン交換膜Ａを得る。濡れた状態における水分解イオン交換膜Ａの厚みは１．４ｍｍであった。
（比較例１）
実施例１と同様に多孔質陽イオン交換膜を得る。
【００５５】
また粉砕した陰イオン交換樹脂とポリエチレン粒子とを混合し、ポリエチレン粒子の融点まで加熱し、その後冷却して厚みが１．２ｍｍの板状の多孔質陰イオン交換膜を得る。
【００５６】
前記多孔質陽イオン交換膜と前記多孔質陰イオン交換膜をポリエチレンの軟化温度で加熱プレスして張り合わせ、水分解イオン交換膜Ｂを得る。濡れた状態における水分解イオン交換膜Ｂの厚みは２．４ｍｍであった。
【００５７】
水分解イオン交換膜Ａ、Ｂを図３に示す通水路φ２５ｍｍ（図中Ｌ）の通水評価容器１６に入れ（図３中には水分解イオン交換膜Ａを表示）、上流硬度約２００ｐｐｍ（ＣａＣＯ３換算）の硬水を１６０ｍｌ／ｍｉｎ．の流量で通水し、下流の水を採取し、通水で処理した硬度および累積の吸着量（初期吸着容量）を測定した。なお、φ２５ｍｍの外周は非通水性のパッキンによって挟み込み、水が流れないようにする。これを膜の厚み１ｍｍあたりに換算し、処理した硬度および累積の吸着量を図４および表１に示す。
【００５８】
【表１】
0005929008.tif 000002
【００５９】
次に図５に示す水分解イオン交換膜再生評価装置１７に水分解イオン交換膜ＡおよびＢを入れ（図５中には水分解イオン交換膜Ａを表示）た。
【００６０】
再生評価装置１７は４つのセルに区切られており、両端に陽極１８および陰極１９を備え、各電極の入ったセルには硫酸ナトリウム水溶液２０そして、陽極１８側のセルＡ２１その隣のセルＢ２２を非通水性の陽イオン交換膜２３で区切り、陰極１９側のセルＤ２４とその隣のセルＣ２５を非通水性の陰イオン交換膜２６で区切り、中央の二つのセルＣ２５とセルＤ２４には塩化カリウム水溶液２７を浸し、中央のセルＢ２２とセルＣ２５の間に、水分解イオン交換膜ＡもしくはＢを、陰極１９と水分解イオン交換膜の陽イオン交換層である多孔質陽イオン交換膜１４、陽極１８と水分解イオン交換膜の陰イオン交換層である陰イオン交換膜１５が向かい合うように配設する。
【００６１】
電極に電圧を印加し、一定時間後塩化カリウム水溶液２６を入れ替えて繰り返し、再度図４の通水評価容器１６に入れ、水分解イオン交換膜ＡおよびＢの再生度を吸着容量（再生後吸着容量）で評価した。（数値はＣａＣＯ３換算値）再生率は水分解イオン交換膜Ａで７５％、水分解イオン交換膜Ｂで７９％であり、それぞれが電圧印加によりカルシウム成分が脱離して再生することがわかった。
【００６２】
以上の結果から、水分解イオン交換膜の厚み、つまり体積あたりのカルシウムイオンやマグネシウムイオンなどの硬度成分イオンの吸着容量が大きく、かつ、吸着した硬度成分イオンを脱離する能力を有する水分解イオン交換膜が得られることが確認された。
【産業上の利用可能性】
【００６３】
以上のように、本発明にかかる軟水化装置は、薬剤を使わずにメンテナンスフリーで軟水化することができ、電気分解によって生成したガスがシステム内に滞留することを防止し安全性を向上することができるので、給湯機、温水暖房システム、洗濯機、浄水システムにも適用できる。
【符号の説明】
【００６４】
１  水分解イオン交換膜
２  多孔質陽イオン交換膜
３  陽イオン交換樹脂粒子
４  熱可塑性樹脂粒子
５  陰イオン交換膜
６  陰イオン交換樹脂粒子
７  フィルム用熱可塑性樹脂粒子
８  軟水化装置
９  ケーシング
１０  陰極
１１  陽極
１２  処理水入口
１３  処理水出口
１４  多孔質陽イオン交換膜
１５  陰イオン交換膜
１６  通水評価容器
１７  再生評価装置
１８  陽極
１９  陰極
２０  硫酸ナトリウム水溶液
２１  セルＡ
２２  セルＢ
２３  陽イオン交換膜
２４  セルＤ
２５  セルＣ
２６  陰イオン交換膜
２７  塩化カリウム水溶液
【図１】
0005929008.tif 000003
【図３】
0005929008.tif 000004
【図５】
0005929008.tif 000005
【図６】
0005929008.tif 000006
【図２】
0005929008.tif 000007
【図４】
0005929008.tif 000008